СПОСОБ ИЗГОТОВЛЕНИЯ ЛИТЕЙНЫХ ВЫСОКООГНЕУПОРНЫХ КЕРАМИЧЕСКИХ ФОРМ

1. Способ изготовления литейной керамической формы, включающий приготовление огнеупорной суспензии, послойное формирование из нее огнеупорных слоев на модели, удаление модели, сушку керамической формы, ее пропитку, повторную сушку и обжиг, отличающийся тем, что до пропитки керамической формы проводят ее прокалку и затем на ее внешнюю поверхность наносят водостойкий органический пленкообразователь, пропитку керамической формы осуществляют с внутренней стороны гидрозолем, содержащим по меньшей мере одно кислородсодержащее соединение с элементом, выбранным из группы: редкоземельный металл, гафний, цирконий и алюминий.
2. Способ по п. 1, отличающийся тем, что керамическую форму пропитывают с внутренней стороны не менее двух раз с промежуточной сушкой между пропитками.
3. Способ по п. 1, отличающийся тем, что прокалку керамической формы проводят при температуре 800-1350°С.
4. Способ по п. 1, отличающийся тем, что обжиг керамической формы проводят при температуре 1350-1800°С.